(57)【特許請求の範囲】
【請求項１】
弾性部材層と、該弾性部材層上に表面層とを有する電子写真装置用導電性部材であって、
前記弾性部材層は、樹脂と、導電性微粒子と、導電性付与物質とを含有し、
前記導電性付与物質は、下記一般式（１）または（２）で表される少なくとも１種の低分子化合物と、１価の金属塩とを含有し、
体積固有抵抗が１０6〜１０12Ω・ｃｍであり、
前記表面層が、弾性部材層側の抵抗調整層および表面側の最外層の少なくとも２層からなり、
最外層の体積固有抵抗が、抵抗調整層の体積固有抵抗より大きく、かつ最外層が、フッ素基を含有する重合体で構成されることを特徴とする電子写真装置用導電性部材。
R1−O2C−(CH2)4−CO2−R2         （１）
【化１】
0004500427.tif 000011
（式（１）および（２）において、Ｒ1〜Ｒ4は、下記一般式（３）で表される置換アルキル基を表す。
−(CH2)1−O−(CH2)m−O−(CH2)n−CH3       （３）
式（３）中、ｌおよびｍは１〜４の整数を、ｎは１〜３の整数を表す。ただし、Ｒ1〜Ｒ4は、互いに同一であっても、また異なっていてもよい。）
【請求項２】
最外層が、導電性微粒子を含まないことを特徴とする請求項１記載の電子写真装置用導電性部材。
【請求項３】
表面粗度Ｒｚが８μｍ以下であることを特徴とする請求項１記載の電子写真装置用導電性部材。
【請求項４】
表面の水接触角θが９０°以上であることを特徴とする請求項１記載の電子写真装置用導電性部材。
【請求項５】
最外層の層厚が、０．５〜７０μｍであることを特徴とする請求項１記載の電子写真装置用導電性部材。
【請求項６】
抵抗調整層が、粒径３０〜５００ｎｍの導電性カーボンを導電性微粒子として含有することを特徴とする請求項１記載の電子写真装置用導電性部材。
【請求項７】
ベルト形状を有し、前記弾性部材層の層厚が、０．２〜２ｍｍであり、かつその層厚の変動幅が０．１ｍｍ以下であることを特徴とする請求項１〜６のうちのいずれか１つに記載の電子写真装置用導電性部材。
【請求項８】
ベルト伸長度ηが、８％以下であることを特徴とする請求項７記載の電子写真装置用導電性部材。
【発明の詳細な説明】
【０００１】
【発明の属する技術分野】
本発明は、電子写真装置に用いる導電性部材に関し、特に中間転写ベルトおよび転写搬送ベルトに好適に使用できる電子写真装置用導電性部材に関する。
【０００２】
【従来の技術】
感光体上に形成されたトナー画像を紙などの記録媒体に転写する転写装置には、従来コロナ放電を利用したコロトロン、スコロトロンなどの転写方式が用いられている。しかし、これらの方式は、コロナ放電を用いるため、オゾン発生の問題がある。この問題を解消するため、記録媒体の裏面から弾性部材で構成される転写ローラを感光体に接触させ、転写ローラの軸に電圧を印加することで転写電界を発生させて、トナーを転写する接触転写方式が開発されている。転写ローラを用いる場合、感光体との接触幅（ニップ幅）が必要であり、かつ適正な導電性を持たせる必要がある。これには、次のような課題がある。
（ａ）電圧印加時間に対する一定の電流値
（ｂ）ローラ周方向・幅方向に均一な導電性
（ｃ）ローラ表面の離型性
【０００３】
一方、小型、中型複写機のプリンタでは、省スペース化のため、トナー転写に十分な感光体とのニップ幅が確保でき、かつ記録媒体の搬送機能を兼ね備えた導電性無端ベルトが、転写搬送ベルトとして用いられることもある。この場合、導電性無端ベルトは、複数のローラを用いて多軸で駆動され、ベルトの表面に表面電位を形成して、記録媒体を吸着搬送し、転写位置で記録媒体にトナー画像の転写を行う。
【０００４】
前記導電性無端ベルトの表面を帯電して表面電位を形成するために、コロナ放電を利用すると、先に述べたオゾン発生の問題があり、接触帯電方式を用いると部品点数が増加し、省スペースの効果が小さいという問題がある。
【０００５】
前記接触帯電方式の改善方法として、無端ベルト自体に適正な導電性を持たせ、ベルト駆動に用いる一方のローラからベルトの表面に電圧を印加することが考えられるが、これには次のような課題がある。
（ｄ）ベルトへの電圧印加時間に対する電流値が一定であること。電流値変化があると、特にベルト始動時に安定した転写特性が得られない。
（ｅ）ベルト表面の体積固有抵抗値を均一にすること。体積固有抵抗値が不均一であると、安定したベルトの表面電位が得られない。
（ｆ）ベルト内面が一定以上の体積固有抵抗値を有すること。ベルト内面の体積固有抵抗値が低いと内周面を経て他方のローラに電流が流れ、ベルト表面の電位が一定に保持できない。
（ｇ）ベルト表面が離型性を有すること。離型性が小さいとベルト表面にトナーが付着して、記録媒体に汚れを生じる。
【０００６】
ロ―ラやベルトなどの電子写真装置用部材に導電性を持たせる技術として、極性樹脂にイオン導電性樹脂をブレンドする技術が開示されている（たとえば特開平８−２９２６４０および特開２０００−１１９４４９）。しかし、これには次のような課題がある。
（ｈ）混練工程でのブレンド・分散が不充分であると引張強度、永久歪などの力学的物性が悪くなる。
（ｉ）所定の電気抵抗を得るためにイオン導電性樹脂中のエチレンオキサイド含量が多くなりすぎ、環境変動が大きくなり易い。
（ｊ）イオン導電性付与材が高分子化合物である樹脂であるため、電圧に対する電流値安定効果が得にくい。
【０００７】
【発明が解決しようとする課題】
本発明の目的は、電子写真装置用導電性部材の表面電位が均一かつ安定で、該部材への電圧印加の時間経過に対する電流値の変化が小さく、トナーの離型性に優れた部材表面を有する電子写真装置用導電性部材を提供することである。
【０００８】
【課題を解決するための手段】
本発明は、弾性部材層と、該弾性部材層上に表面層とを有する電子写真装置用導電性部材であって、前記弾性部材層は、樹脂と、導電性微粒子と、導電性付与物質とを含有し、前記導電性付与物質は、下記一般式（１）または（２）で表される少なくとも１種の低分子化合物と、１価の金属塩とを含有し、体積固有抵抗が１０6〜１０12Ω・ｃｍであり、前記表面層が、弾性部材層側の抵抗調整層および表面側の最外層の少なくとも２層からなり、最外層の体積固有抵抗が、抵抗調整層の体積固有抵抗より大きく、かつ最外層が、フッ素基を含有する重合体で構成されることを特徴とする電子写真装置用導電性部材である。
R1−O2C−(CH2)4−CO2−R2         （１）
【０００９】
【化２】
0004500427.tif 000002
【００１０】
（式（１）および（２）において、Ｒ1〜Ｒ4は、下記一般式（３）で表される置換アルキル基を表す。
−(CH2)1−O−(CH2)m−O−(CH2)n−CH3        （３）
式（３）中、ｌおよびｍは、１〜４の整数を、ｎは１〜３の整数を表す。ただし、Ｒ1〜Ｒ4は、互いに同一であっても、また異なっていてもよい。）
【００１１】
本発明に従えば、電子写真装置用導電性部材の弾性部材層は、導電性微粒子と、導電性付与物質として、前記一般式（１）または（２）で表される化合物のうち少なくとも１種と１価の金属塩とを含有し、弾性部材層の体積固有抵抗値が、１０6〜１０12Ω・ｃｍに調整されている。すなわち、導電性付与物質としてイオン導電性可塑剤である一般式（１）または（２）で表される低分子化合物と１価の金属塩とを弾性部材層に添加することによって、導電性微粒子間に充填されている弾性部材層を構成する樹脂にイオン導電性が付与され、または樹脂のイオン導電性が向上するので、電圧のＯＮ／ＯＦＦのような急激な電圧変化や電圧印加の時間経過に対しても電流値の変動が少ない、安定した電気特性を有する電子写真装置用導電性部材を提供することができる。
また前記表面層が、弾性部材層側の抵抗調整層と、表面側の最外層とを含む少なくとも２層からなり、最外層の体積固有抵抗が、抵抗調整層の体積固有抵抗より大きく、かつ最外層が、フッ素基を含有する重合体で構成される。最外層を、フッ素基を含有する重合体で構成することによって、離型性が大きく、余分なトナーが部材上に残留せず、画像が汚れることがない電子写真装置用導電性部材を提供することができる。
また最外層の体積固有抵抗は、抵抗調整層の体積固有抵抗よりも高く設定されているので、最外層上に一定の転写電界を保持することができる。
【００１９】
また本発明は、最外層が、導電性微粒子を含まないことを特徴とする。
本発明に従えば、最外層が導電性微粒子を含まないことによって、部材表面の電位を均一にすることができる。
【００２０】
また本発明は、電子写真装置用導電性部材の表面粗度Ｒｚが、８μｍ以下であることを特徴とする。
【００２１】
本発明に従えば、部材の表面粗度Ｒｚを８μｍ以下とすることによって、部材表面の凹凸により、凹部で転写抜けが発生するのを防止することができる。
【００２２】
また本発明は、電子写真装置用導電性部材表面の水接触角θが、９０°以上であることを特徴とする。
【００２３】
本発明に従えば、部材表面の水接触角θは９０°以上である。表面の水接触角θが９０°以上と大きいと、撥水性があり、トナーの離型性がよくなる。
【００２４】
また本発明は、電子写真装置用導電性部材の最外層の層厚が、０．５〜７０μｍであることを特徴とする。
【００２５】
本発明に従えば、最外層の層厚を０．５〜７０μｍとすることによって、電子写真装置用導電性部材の表面電位を均一に保持し、かつ転写に必要な表面電位を得ることができる。
【００２６】
また本発明は、抵抗調整層が、粒径３０〜５００ｎｍの導電性カーボンを導電性微粒子として含有することを特徴とする。
【００２７】
本発明に従えば、抵抗調整層は、使用目的によって異なる電子写真装置用導電性部材全体の抵抗を調整するために設ける層である。抵抗調整層に必要量の導電性微粒子を加えて部材全体の電気抵抗を制御する場合は、加える導電性微粒子としては、粒径３０〜５００ｎｍの導電性カーボンが好ましい。粒径３０〜５００ｎｍの導電性カーボンを用いることによって、部材表面の電位を均一に保持することができる。
【００２８】
また本発明は、電子写真装置用導電性部材が、ベルト形状を有し、前記弾性部材層の層厚が０．２〜２ｍｍであり、かつその層厚の変動幅が０．１ｍｍ以下であることを特徴とする。
【００２９】
本発明に従えば、ベルトの弾性部材層の層厚を０．２〜２ｍｍとし、層厚の変動幅を０．１ｍｍ以下とすることによって、ローラからの電圧を表面層に伝え、ベルト表面に必要な表面電位を与えるとともに、表面電位を均一にすることができる。
【００３０】
また本発明は、ベルトの伸長度ηが、８％以下であることを特徴とする。
本発明に従えば、ベルト伸長度ηを８％以下とすることによって、感光体とベルトの接触幅を適度に保ち、カラー画像形成時にトナーを色重ねする際にも、ベルトの伸びによるカラー画像の色ズレが生じない電子写真装置用導電性部材を提供することができる。
【００３１】
【発明の実施の形態】
本発明による電子写真装置用導電性部材は、転写搬送ベルトおよび中間転写ベルトなどの導電性ベルトとして、また帯電ローラ、現像ローラおよび転写ローラなどの電子写真装置用の導電性ローラとして好適に用いることができる。以下、図面により詳細に説明する。
【００３２】
図１は、本発明の実施の一形態による電子写真装置用導電性部材である導電性ベルト１の斜視図であり、図２は、図１の導電性ベルト１の拡大断面図である。また図３は、本発明の実施の他の形態による電子写真装置用導電性部材である導電性ローラ７の斜視図であり、図４は、図３の導電性ローラ７の拡大断面図である。本発明に係る電子写真装置用の導電性部材は、弾性部材層２と表面層３とから成り、表面層３は、弾性部材層２上の抵抗調整層４と表面側の最外層５とで構成される。
【００３３】
前記導電性部材の弾性部材層２は、導電性微粒子としてカーボンブラックを含有し、また弾性部材層２を構成する樹脂である極性ゴムにイオン導電性を付与する物質として、下記一般式（１）または（２）で表される化合物のうち少なくとも１種と１価の金属塩とを含有する。一般式（１）および（２）で表される化合物は、本来樹脂に対する可塑剤としての機能を有する低分子化合物である。
R1−O2C−(CH2)4−CO2−R2                        （１）
【００３４】
【化３】
0004500427.tif 000003
【００３５】
式（１）および（２）において、Ｒ1〜Ｒ4は、下記一般式（３）で表される置換アルキル基を表す。
−(CH2)1−O−(CH2)m−O−(CH2)n−CH3             （３）
式（３）中、ｌおよびｍは、１〜４の整数を、ｎは１〜３の整数を表す。ただし、Ｒ1〜Ｒ4は、互いに同一であっても、また異なっていてもよい。
【００３６】
Ｒ1〜Ｒ4の具体例としては、たとえば、―ＣＨ2ＯＣＨ2ＯＣＨ3、―ＣＨ2ＣＨ2ＯＣＨ2ＣＨ2ＯＣＨ2ＣＨ3、  ―ＣＨ2ＣＨ2ＯＣＨ2ＣＨ2ＯＣＨ2ＣＨ2ＣＨ3などを挙げることができる。
【００３７】
前記１価の金属塩は、イオン性の無機化合物であるので、弾性部材層２を構成する樹脂に添加することによって樹脂にイオン導電性を付与することができる。１価の金属塩としては、具体的には  ＬｉＣｌＯ4、ＬｉＮ（ＣＦ3ＳＯ2）2、ＬｉＢＦ4、ＬｉＰＦ6、ＬｉＡｓＦ6、ＬｉＣＦ3ＳＯ3などを挙げることができる。なかでも、ＬｉＣｌＯ4およびＬｉＮ（ＣＦ3ＳＯ2）2などのＬｉ塩が、極性ゴムとの相溶性が高いので好ましい。
【００３８】
電子写真装置用導電性部材への電圧印加時間に対する電流値の変化は、カーボンブラックの分散状態および弾性部材層２を構成する樹脂の導電性が原因となって生じる。すなわち、弾性部材層２ではカーボンブラックが相互に接触して導電経路が形成されるが、弾性部材層２中では、カーボンブラック粒子が接触していない部位も存在する。このような部位では、電圧印加の初期では電流が流れるが、その後樹脂が分極して電流が流れなくなる。このため電圧印加初期の電流値が大きく、その後電流値が低下するという現象が生じる。この現象は、樹脂が誘電分極に起因する一定の時間定数を持っているためと考えられ、電子写真装置で用いられる体積固有抵抗１０6〜１０12Ω・ｃｍの電気抵抗域で起こりやすい。したがって、カーボンブラック粒子間に存在する樹脂にある程度の導電性を付与し、分極による電流値低下を補完することによって、電流値の低下現象を防止することができる。
【００３９】
前記一般式（１）および（２）で表される化合物は、イオン導電性の可塑剤であるので、弾性部材層２を構成する樹脂に添加することによって、樹脂に導電性を付与しまたは樹脂の導電性を高めることができる。また、前記１価の金属塩も無機系のイオン導電性物質であるが、弾性部材層２を構成する樹脂である極性ゴムとの相溶性が高く、樹脂に導電性を付与する。したがって、これらの導電性付与物質を弾性部材層２に添加することによって、電圧のＯＮ／ＯＦＦのような急激な電圧変化や電圧印加時間に対しても電流値の変動が少ない、安定した電気特性を有する電子写真装置用導電性部材を提供することができる。
【００４０】
一般式（１）および（２）で表される化合物の添加量としては、弾性部材層２を構成する樹脂１００重量部に対し１〜５０重量部が好ましく、より好ましくは５〜２５重量部である。１重量部未満では、電流値変化低減の充分な効果が得られない。また５０重量部を超えると、弾性部材層２の硬度が実用域よりも低くなり、弾性率も小さくなりすぎるなど弾性部材の物性が低下し、さらに添加物が部材表面に滲み出したりする（ブリードアウト）。
【００４１】
１価の金属塩の配合比としては、前記導電性付与物質全量に対し０．０５〜３０重量％が好ましく、０．５〜２０重量％がより好ましい。０．０５％未満では、電流値変化低減に充分なイオン導電効果が得られない。３０重量％を超えると、温湿度などの環境変化の影響を受けて電気抵抗の変化が大きくなり、また金属塩の充分な溶解性が得られないため、電気抵抗のバラツキの原因となるなどの不都合が生じる。
【００４２】
弾性部材層２に添加する導電性微粒子としては、前述のカーボンブラック以外に、金属粉末、酸化錫等の金属酸化物などを使用することができる。カーボンブラックは、入手しやすく、前記極性ゴムに容易に分散できるので好ましい。
【００４３】
弾性部材層２を構成する樹脂としては、電気抵抗の調整が比較的容易であるので、極性ゴムを用いるのが好ましい。極性ゴムとしては、具体的にはクロロプレンゴム、ニトリルゴム、ウレタンゴム、エピクロルヒドリンゴムおよびエピクロルヒドリン−エチレンオキサイドを主成分とする共重合体などを挙げることができる。これらの極性ゴムは、１種単独で使用してもよいし、２種以上混合して使用してもよい。
【００４４】
弾性部材層２は、これらの極性ゴムに導電性微粒子を加え、その体積固有抵抗を１０6〜１０12Ω・ｃｍ、好ましくは１０9〜１０11Ω・ｃｍに調整される。前記極性ゴムは、導電性微粒子を分散しやすく、また弾性部材層２の導電性を制御するのが容易である。弾性部材層２の体積固有抵抗が１０6Ω・ｃｍ未満では、弾性部材層２を介して周方向に電流が流れ、電圧を印加したい領域に充分な電界がかからず、転写ベルトとしての機能を満足しなくなる。
【００４５】
図１のベルト形態の場合は、ベルト内周面の体積固有抵抗は、転写システムの印加電圧にもよるが、１０6〜１０12Ω・ｃｍ程度、好ましくは１０9〜１０11Ω・ｃｍ程度に制御することによって、ベルト内周面に流れる電流を低減し、充分な転写電界を得ることができる。また、弾性部材層２の層厚は、０．２〜２ｍｍであり、層厚の変動幅は、０．１ｍｍ以下である。弾性部材層２の層厚が０．２ｍｍ未満のベルトは製作困難であり、また２ｍｍを超えると、ローラからの電圧を表面層に伝えることができず、ベルト表面に必要な表面電界が得られない。弾性部材層２の層厚の変動幅は少ないことが好ましく、層厚が変動すると、その部分の電気抵抗が変化するためにベルト表面電位の変動を生じ、転写性能に影響を与える。すなわち変動幅が０．１ｍｍを超えると、導電性微粒子が均一に分散されていても、厚い部分と薄い部分との電気抵抗に差ができ、ベルト表面の電界が均一にならない。したがって、弾性部材層２の層厚を０．２〜２ｍｍとし、層厚の変動幅を０．１ｍｍ以下、好ましくは０．０５ｍｍ以下とすることによって、ベルト表面電界の層厚による変動をなくすことができる。
【００４６】
前記電子写真装置用導電性部材の表面層３は、抵抗調整層４と最外層５から構成されている。弾性部材層２に接して設けられる抵抗調整層４は、使用目的によって異なる電子写真装置用導電性部材全体の抵抗を調整するために設ける層である。抵抗調整層４を構成する樹脂としては、前述の弾性部材層２と同様の極性ゴムや熱可塑性のポリウレタン樹脂、ポリエステル樹脂、エポキシ樹脂、アクリル樹脂、フッ素樹脂および変性フッ素樹脂などを使用することができる。電気抵抗の高い調整層が必要な場合は、抵抗調整層４に導電性微粒子を加える必要はない。電気抵抗の低い調整層が必要な場合は、抵抗調整層４に必要量の導電性微粒子を加えて電気抵抗の制御を行うが、その場合、加える導電性微粒子としては、粒径１０〜５００ｎｍの導電性カーボンが好ましい。１０ｎｍ未満の導電性カーボンは、製造し難く、１０ｎｍ未満にすればカーボン粒子は電気導電性を失う。また粒径が５００ｎｍを超えると、最外層５の膜厚と同程度になり、カーボン粒子が存在する点で最外層５の体積固有抵抗が低下し、表面電界を均一に保持することができない。
【００４７】
電子写真装置用導電性部材の表面側に設けられる最外層５は、部材の保護、部材表面の離型性の向上および表面電界を均一に保持することなどを目的として設ける層である。最外層５は、導電性微粒子を含まない。最外層５が導電性微粒子を含めば、導電性微粒子が存在する部分で、最外層５の体積固有抵抗が低下し、部材表面の電界を均一にできない。すなわち、部材の表面電界のバラツキは、印加電圧に対する部材表面の微小領域間における導電性の違いに起因している。その原因は、導電性微粒子が樹脂層表面に露出しているため、見かけ上その部分の表面電界が樹脂層の部分より高くなることによる。したがって表面層５を形成する樹脂に導電性微粒子を含有させないことによって、電子写真装置用導電性部材１の表面電界のバラツキを低減し、表面電位を均一にすることができる。
【００４８】
最外層５は、フッ素基を含有する重合体によって構成する。部材表面に付着したトナーを除去するためには、トナーとの付着力が小さい表面層材料を使用する必要がある。表面の水接触角θが９０°以上の大きな値を有する樹脂は、撥水性があり、トナーの離型性がよくなる。このような特性を有する樹脂としては、たとえばフッ素基を含有する重合体などを挙げることができる。したがって最外層５を、フッ素基を含有する重合体で構成することによって、離型性が大きく、余分なトナーが部材上に残留せず、また画像が汚れることがない電子写真装置用導電性部材が得られる。
【００４９】
また電子写真装置用導電性部材の表面へのトナーの物理的な付着力を低減するためには、部材の表面粗度が小さいことが好ましい。このため、電子写真装置用導電性部材の表面粗度Ｒｚは、８μｍ以下である。表面粗度Ｒｚを８μｍ以下とすることによって、トナーの物理的な付着を低減するとともに、部材表面の凹凸が大きくなり、凹部で転写抜けが発生するのを防止することができる。
【００５０】
また最外層５の層厚は、０．５〜７０μｍである。層厚が０．５μｍ未満では最外層を設けた意味がなく、抵抗調整層４中に存在する導電性微粒子の影響で、部材の表面電位を均一に保持できない。また層厚が７０μｍを超えると、部材全体の抵抗が大きくなりすぎて、転写に必要な表面電位が低下する。
【００５１】
また最外層５の体積固有抵抗は、抵抗調整層５の体積固有抵抗よりも高く設定する。これにより最外層５上に一定の電界を保持することができる。
【００５２】
また図１に示すベルトのベルト伸長度ηは、８％以下である。図１の電子写真装置用導電性部材を後述の図５の転写搬送ベルト１として用いた場合、図７で説明するように、少なくとも２本のローラ４１，４２に張架されて使用される。２本のローラ４１，４２の中心間の距離をＬ、２本のローラ４１，４２の外径をｄ1，ｄ2とすると、２本のローラ４１，４２に張架されたベルト１の理論上の内周Ｄ0は、次の式で表される。
【００５３】
【数１】
0004500427.tif 000004
【００５４】
これに対し、ベルト１の実際の内周長をＤとすると、ベルト伸長度ηは次の式で求められる。
η＝（Ｄ0／Ｄ−１）×１００％
【００５５】
ベルト伸長度が８％を超えると、感光体１１とベルト１の接触幅が大きくなりすぎ、またカラー画像形成時にトナーを色重ねする際に、ベルトの伸びによるカラー画像の色ズレが生じるので好ましくない。
【００５６】
図５は、図１に示した本発明の電子写真装置用の導電性ベルト１を、転写搬送ベルト１として用いた電子写真装置の構成を示す断面図である。直円柱状の感光体１１は、帯電ローラ２１によって、たとえば負の電荷がその表面に均一に付与される。電荷が付与された感光体１１は、矢符１６の方向に回転駆動されて、露光領域１２に至り、露光手段２２からのレーザ光によって画像が露光され、露光部分の電荷が中和されて静電潜像が形成される。
【００５７】
感光体１１は、さらに回転駆動されて、現像領域１３に至り、前記静電潜像がトナーによって現像される。このトナーは、現像装置２３において撹拌手段２４によって相互に摩擦接触して負に帯電している。帯電トナーは、供給ローラ２５を介して現像ローラ２６に供給され、余分のトナーは規制ブレード２７によって規制され、最適量のトナーが現像ローラ２６から感光体１１の電荷が中和された静電潜像の部分に供給され、トナー像として現像される。
【００５８】
感光体１１は、さらに回転駆動されて転写領域１４に至り、前記トナー像が感光体１１と本発明の転写搬送ベルト１との間に供給される紙２８などの記録媒体に転写される。転写搬送ベルト１は、２つのローラ４１，４２に張架され、矢符４０方向に駆動される。
【００５９】
感光体１１に近いローラ（従動ローラ）４１は、その軸４３に高圧電源装置４５の正極が接続され、軸４３周囲の導電弾性層４４を介して転写搬送ベルト１の正の電荷が与えられ、転写搬送ベルト１の正の電荷によって負に帯電した感光体１１上のトナーが吸引され、感光体１１と転写搬送ベルト１との間に搬送された紙２８に感光体１１上のトナー像が転写される。他のローラ（駆動ローラ）４２は、図示しないモータなどの駆動源が接続される。感光体１１は、さらに回転駆動され、クリーニング領域１５に至り、クリーニングブレード２９で感光体１１上の残留トナーがクリーニングされ、残留する電荷が除電手段３０で除かれる。
【００６０】
紙２８は、２個の紙送りローラ４６によって、感光体１１と転写搬送ベルト１との間に供給され、トナー像が転写された後、定着装置４７に搬送され、トナー像が定着される。
【００６１】
また図６は、図５の転写搬送ベルト１の代わりに、図３に示すローラを転写ローラ７として用いた電子写真装置の構成を示す断面図である。転写ローラ７も、転写搬送ベルト１と同様の機能を好適に果たす。
【００６２】
以下、実施例および比較例によって作製したベルトを用いて、本発明を具体的に説明する。
【００６３】
（実施例１）
非硫黄変成タイプのクロロプレンゴム（ＣＲ）１００重量部と、導電性微粒子としてのカーボンブラック（東海カーボン製ＦＥＦカーボン）４０重量部と、導電性物質として下記式（４）の化合物９．９１重量部およびＬｉＣｌＯ4 ０．０９重量部と、酸化亜鉛５重量部、酸化マグネシウム４重量部と、ステアリン酸１重量部と、加硫促進剤として２−メルカプトイミダゾリン０．５重量部とを混ぜ、テープラッピング加硫法によって１６０℃で３０分間加硫して、内径５０ｍｍ、厚み１．０ｍｍのベルト粗材を作製した。このベルト粗材の表面を研磨し、厚み０．６ｍｍ、表面粗度Ｒｚ３．８μｍ、周方向の厚み変動幅０．０４ｍｍ、長手方向の厚み変動幅０．０３ｍｍ、体積固有抵抗５×１０10Ω・ｃｍのベルト用弾性部材を得た。
【００６４】
【化４】
0004500427.tif 000005
【００６５】
次いで、ディフェンサＴＲ−３０４（大日本インキ工業製）１００重量部と、ＭＨＩブラック５７３２Ｍ（三菱化学製）４０重量部とを、メチルエチルケトン２１０重量部と酢酸ブチル７０重量部の混合溶媒中に加え、ペイントシェーカーで混合し、さらに硬化剤としてバーノックＤＮ−９５０（大日本インキ工業製）６重量部を加えて得られたコート液を用いて、先に得たベルト用弾性部材層上に、スプレーコーティング法で、層厚が１５μｍになるように塗工し、８０℃で１５分間熱風オーブン中で乾燥して抵抗調整層を形成した。
【００６６】
さらに、ディフェンサＴＲ−３０６（大日本インキ工業製）１００重量部と、バーノックＤＮ−９５０（大日本インキ工業製）６重量部とを、メチルエチルケトン１５０重量部と酢酸ブチル５０重量部の混合溶媒に溶解したコート液を用いて、先に得た抵抗調整層上に、スプレーコーティング法で、層厚が１０μｍになるように塗工し、風乾後、１３０℃で３０分間熱風オーブン中で乾燥して最外層を形成し、電子写真装置用の導電性ベルトを得た。
【００６７】
（実施例２）
弾性部材層に添加する導電性物質として、前記式（４）の化合物７．４１重量部および下記式（５）の化合物２．４７重量部と、ＬｉＣｌＯ4 ０．１２５重量部を用いた以外は実施例１と同様にして、厚み０．６ｍｍ、表面粗度Ｒｚ３．８μｍ、周方向の厚み変動幅０．０４ｍｍ、長手方向の厚み変動幅０．０３ｍｍ、体積固有抵抗６×１０10Ω・ｃｍのベルト用弾性部材層を形成した。
【００６８】
【化５】
0004500427.tif 000006
【００６９】
次いで、得られたベルト用弾性部材層上に、実施例５と同様にして抵抗調整層および最外層を形成し、電子写真装置用の導電性ベルトを得た。
【００７０】
（比較例１）
弾性部材層に添加する導電性物質の代わりにナフテン系オイル１０重量部を用いた以外は実施例５と同様にして、厚み０．６ｍｍ、表面粗度Ｒｚ３．８μｍ、周方向の厚み変動幅０．０４ｍｍ、長手方向の厚み変動幅０．０３ｍｍ、体積固有抵抗８×１０10Ω・ｃｍのベルト用弾性部材層を形成した。次いで、得られたベルト用弾性部材層上に、実施例５と同様にして抵抗調整層および最外層を形成し、電子写真装置用の導電性ベルトを得た。
【００７１】
実施例１、２および比較例１で得られた電子写真装置用導電性ベルトの物性値を表１に示す。なお、表１中、ベルトの通過電流および走行性は、図８に示すベルト走行試験機用いて、高圧電源装置に２ｋVの電圧を印加して測定した。
【００７２】
【表１】
0004500427.tif 000007
【００７３】
表１より、実施例１および２で得られた導電性ベルトはいずれも、目視の状態もよく、ベルトの走行性も良好で、ベルト通過電流の変動幅が図９および図１０に示すように４μＡ以下と少なかった。また、温湿度の変化に対しても安定した体積固有抵抗を示すことが判った。これに対し、比較例１で得られた導電性ベルトは、ベルトの通過電流の変動幅が図１１に示すように６μＡで、通電初期に通過電流の変動が確認された。
【００７４】
実施例１、２および比較例１で得られた導電性ベルトを、図５の転写搬送ベルト１として用い、転写・搬送プロセスを搭載する電子写真装置により画像評価を行った結果を表２に示す。
【００７５】
【表２】
0004500427.tif 000008
【００７６】
表２より、実施例１および２で得られた導電性ベルトはいずれも、電子写真装置に転写搬送ベルトとして組込んで使用しても、初期画像が良好で、５０００枚通紙による変化も見られなかった。これに対し、比較例１で得られた導電性ベルトは、転写電流の変動によって画像濃度が不均一になった。すなわち、ハーフトーン画像における画像濃度が起動直後は増大し、通紙によって低下してゆき、印刷中の濃度変動が見られた。
【００７７】
（実施例３）
カーボンブラックをＨＡＦカーボン（昭和キャボット社製）５０重量部に変更した以外は、実施例１と同様の弾性部材層用材料を用いて混練し、厚み約０．６ｍｍのゴムシートを成型した。得られたゴムシートを直径８ｍｍφ、長さ３１０ｍｍの金属製軸芯に巻き付け、テープラッピング法にて１６０℃で３０分間加硫して、外径１４．５ｍｍ、ゴム部長さ２９０ｍｍのローラ素材を作製した。このローラ粗材の表面を研磨し、外径１３．５ｍｍ、表面粗度Ｒｚ３．２μｍのローラ用弾性部材を得た。
【００７８】
ついで、実施例１と同様にして、該ローラ用弾性部材上に抵抗調製層および最外層を形成し、電子写真装置用の導電性ローラを得た。
【００７９】
（実施例４）
実施例２と同様の弾性部材層用材料を用い、実施例３と同様にして外径１３．５ｍｍ、表面粗度Ｒｚ３．５μｍのローラ用弾性部材を得た。
【００８０】
ついで、実施例２と同様にして、該ローラ用弾性部材上に抵抗調製層および最外層を形成し、電子写真装置用の導電性ローラを得た。
【００８１】
（比較例２）
比較例１と同様の弾性部材層用材料を用い、実施例３と同様にして、外径１３．５ｍｍ、表面粗度Ｒｚ３．４μｍのローラ用弾性部材を作成し、ついで、実施例３と同様にして、該ローラ用弾性部材上に抵抗調整層および最外層を形成して、電子写真装置用の導電性ローラを得た。
【００８２】
実施例３、４および比較例２で得られた電子写真装置用導電性ローラの物性値を表３に示す。なお、表３中、導電性ローラ７の電気抵抗値は、図１２に示すように、金属（ＳＵＳ）平板５０上で、導電性ローラ７の両端の軸体６に各々Ｆ1，Ｆ2＝５００ｇの荷重をかけて圧接し、軸体６より２５０Ｖの電圧を印加して、金属平板に流れ込む電流値よりローラの電気抵抗値を算出した。
【００８３】
【表３】
0004500427.tif 000009
【００８４】
表３より、実施例３および４で得られた導電性ローラはいずれも、目視の状態もよく、ローラの表面電位の変動幅が３ｍＶ以下と少なかった。また、温湿度の変化に対しても安定した体積固有抵抗を示すことが判った。これに対し、比較例２で得られた導電性ローラは、目視の状態もよく、温湿度の変化に対して安定した体積固有抵抗を有するが、ローラ流入電流の変動幅が８μＡと大きく、通電初期に電流値の変動が確認された。
【００８５】
実施例３、４および比較例２で得られた導電性ローラを、転写ローラシステムを用いた電子写真装置に転写ローラとして装着し、画像評価を行った結果を表４に示す。
【００８６】
【表４】
0004500427.tif 000010
【００８７】
表４より、実施例３および４で得られた導電性ローラはいずれも、電子写真装置に転写ローラとして組込んで使用しても、初期画像が良好で、５０００枚通紙による変化も見られなかった。これに対し、比較例２で得られた導電性ローラは、転写電流の変動によって画像濃度が不均一になった。すなわち、ハーフトーン画像における画像濃度が起動直後は増大し、通紙によって低下してゆき、印刷中の濃度変動が見られた。
【００８８】
【発明の効果】
本発明によれば、電子写真装置用部材の弾性部材層に導電性微粒子と、導電性付与物質として、前記一般式（１）または（２）で表される化合物のうち少なくとも１種と１価の金属塩とを含有させた電子写真装置用導電性部材を使用することによって、部材への電圧印加の時間経過に対する電流値の変化を小さくすることができる。
【００８９】
また部材内面を形成する弾性部材層の体積固有抵抗を１０6〜１０12Ω・ｃｍとすることによって、部材内周面に流れる電流を低減し、充分な部材の表面電界を得ることができる。
【００９０】
また、弾性部材層上に形成される表面層を多層構造とし、最外層の体積固有抵抗を抵抗調整層の体積固有抵抗より高くし、かつ最外層に導電性微粒子を含めないことによって、部材の表面電界を均一にすることができるので、感光体上のトナー像を濃度ムラなく転写することができる。
【００９１】
さらに最外層に水接触角θが９０°以上のフッ素含有樹脂を使用し、部材の表面粗度Ｒｚを８μｍ以下とすることによって、最外層の離型性がよくなり、部材表面に余分なトナーが残留したり、異物が付着するのを防止できるので、画像が汚れることがない。
さらにベルト形態で使用する場合に、弾性部材層の層厚を０．２〜２ｍｍとし、かつ層厚の変動幅を０．１ｍｍ以下とすることによってベルトの表面電位の変動をなくすことができる。
【００９２】
したがって、本発明による電子写真装置用導電性部材は、ベルト形態で使用する場合は、良好な転写性、搬送性を有し、かつ繰返し使用に耐えうる転写搬送ベルトなどとして、ローラ形態で使用する場合は、同様に帯電ローラ、現像ローラ、転写ローラなどとして好適に使用することができる。
【図面の簡単な説明】
【図１】本発明の実施の一形態による電子写真装置用導電性部材である導電性ベルト１の斜視図である。
【図２】図１の導電性ベルト１の拡大断面図である。
【図３】本発明の実施の他の形態による電子写真装置用導電性部材である導電性ローラ７の斜視図である。
【図４】図３の導電性ローラ７の拡大断面図である。
【図５】図１の導電性ベルト１を、転写搬送ベルト１として備える電子写真装置の構成を示す断面図である。
【図６】図３の導電性ローラ７を、転写ローラ７として備える電子写真装置の構成を示す断面図である。
【図７】導電性ベルト１の伸長度ηを説明するための側面図である。
【図８】転写搬送ベルト１の走行性および通過電流を測定する走行試験装置の側面図である。
【図９】実施例１におけるベルト通過電流の変動状態を示すグラフである。
【図１０】実施例２におけるベルト通過電流の変動状態を示すグラフである。
【図１１】比較例１におけるベルト通過電流の変動状態を示すグラフである。
【図１２】導電性ローラ７の電気抵抗値の測定方法を示す概念図である。
【符号の説明】
１  導電性ベルト、転写搬送ベルト
２  弾性部材層
３  表面層
４  抵抗調整層
５  最外層
６  導電性軸体
７  導電性ローラ、転写ローラ
１１  感光体
１２  露光領域
１３  現像領域
１４  転写領域
２１  帯電ローラ
２３  現像装置
２６  現像ローラ
２８  紙（記録媒体）
【図１】
0004500427.tif 000012
【図２】
0004500427.tif 000013
【図３】
0004500427.tif 000014
【図４】
0004500427.tif 000015
【図５】
0004500427.tif 000016
【図６】
0004500427.tif 000017
【図７】
0004500427.tif 000018
【図８】
0004500427.tif 000019
【図９】
0004500427.tif 000020
【図１０】
0004500427.tif 000021
【図１１】
0004500427.tif 000022
【図１２】
0004500427.tif 000023